(57)【要約】  連結セグメントとして、（ａ）４個〜６個の炭素原子を有する非環式又は環式多価アルコール、アルコキシレーティッド非環式多価アルコール、アルコキシレーティッド環式多価アルコール、及びポリ（ヒドロキシエチル）ポリエチレンアミンから選択される化合物から誘導され、４個〜６個の反応性ヒドロキシ基を有するポリヒドロキシセグメントを含むＩＣＩ粘度調整組成物。【選択図】なし【特許請求の範囲】
【請求項１】
連結セグメントとして、
（ａ）４個〜６個の炭素原子を有する非環式多価アルコール、４個〜６個の炭素原子を有する環式多価アルコール、アルコキシレーティッド非環式多価アルコール、アルコキシレーティッド環式多価アルコール、ポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物からなる群から独立して選択される少なくとも２つの連結基を有する、第１の一式の脂肪族連結セグメント又は芳香族連結セグメントと；
（ｃ）少なくとも一式のポリオキシアルキレンセグメントと；
（ｄ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物からなる群から独立して選択される少なくとも２つの連結基を有する、第２の一式の脂肪族連結セグメント又は芳香族連結セグメントと；
（ｅ）各末端セグメントが脂肪族基又は芳香族基中の６個〜３２個の炭素原子と連結基反応性部分とを有する脂肪族末端セグメント又は芳香族末端セグメントと；
を含み、前記少なくとも一式のポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物。
【請求項２】
連結セグメントとして、
（ａ）４個〜６個の炭素原子を有する非環式多価アルコール、４個〜６個の炭素原子を有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）前記ポリヒドロキシセグメントの各ヒドロキシ基が連結されているポリオキシアルキレンセグメントと；
（ｃ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、脂肪族連結セグメント又は芳香族連結セグメントと；
（ｄ）各末端セグメントが６個〜３２個の炭素原子と連結基反応性部分とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物。
【請求項３】
前記非環式多価アルコールが、ペンタエリトリトール、エリトリトール、キシリトール、ソルビトール、マンニトール、及びこれらの混合物からなる群から独立して選択される請求項１から２のいずれかに記載の組成物。
【請求項４】
前記アルコキシレーティッド非環式多価アルコールが、アルコキシレーティッドペンタエリトリトール、アルコキシレーティッドエリトリトール、アルコキシレーティッドキシリトール、アルコキシレーティッドソルビトール、アルコキシレーティッドマンニトール、及びこれらの混合物からなる群から独立して選択される請求項１から２のいずれかに記載の組成物。
【請求項５】
前記アルコキシレーティッド非環式多価アルコールが、エトキシレーティッドペンタエリトリトール、エトキシレーティッドエリトリトール、エトキシレーティッドキシリトール、エトキシレーティッドソルビトール、エトキシレーティッドマンニトール、及びこれらの混合物からなる群から独立して選択される請求項４に記載の組成物。
【請求項６】
前記環式多価アルコールが、イノシトール、グルコピラノース、及びこれらの混合物からなる群から独立して選択される請求項１から２のいずれかに記載の組成物。
【請求項７】
前記アルコキシレーティッド環式多価アルコールが、アルコキシレーティッドイノシトール、アルコキシレーティッドグルコピラノース、及びこれらの混合物からなる群から独立して選択される請求項１から２のいずれかに記載の組成物。
【請求項８】
前記ポリ（ヒドロキシエチル）ポリエチレンアミンが、テトラ（ヒドロキシエチル）エチレンジアミン、ペンタ（ヒドロキシエチル）ジエチレントリアミン、ヘキサ（ヒドロキシエチル）トリエチレンテトラアミン、及びこれらの混合物からなる群から独立して選択される請求項１から２のいずれかに記載の組成物。
【請求項９】
前記脂肪族末端セグメントが、直鎖構造、分岐構造、又は非環式構造を有する請求項１から８のいずれかに記載の組成物。
【請求項１０】
前記脂肪族末端セグメントが、直鎖アルコール、直鎖第一級アミン、直鎖脂肪族基を有する第二級アミン、直鎖脂肪族基を有する第三級アミン、及びこれらの混合物からなる群から独立して選択される化合物から誘導される請求項９に記載の組成物。
【請求項１１】
前記分岐構造の脂肪族末端セグメントが、分岐アルコール、分岐第一級アミン、分岐脂肪族基を有する第二級アミン、分岐脂肪族基を有する第三級アミン、及びこれらの混合物からなる群から独立して選択される化合物から誘導される請求項９に記載の組成物。
【請求項１２】
前記脂肪族末端セグメントが、アルコキシレーティッドジアルキルアミノアルコールから誘導される請求項１から１１のいずれかに記載の組成物。
【請求項１３】
前記芳香族末端セグメントが、トリスチリルフェノール、ジスチリルフェノール、スチリルフェノール、エトキシレーティッドトリスチリルフェノール（ｅｔｈｏｘｏｌａｔｅｄ  ｔｒｉｓｔｙｒｙｌ  ｐｈｅｎｏｌ）、エトキシレーティッドトリスチリルフェノール（ｅｔｈｏｘｏｌａｔｅｄ  ｔｒｉｓｔｙｒｙｌ  ｐｈｅｎｏｌ）、エトキシレーティッドスチリルフェノール（ｅｔｈｏｘｏｌａｔｅｄ  ｓｔｙｒｙｌ  ｐｈｅｎｏｌ）、及びこれらの混合物から独立して選択される化合物から誘導される請求項１から２のいずれかに記載の組成物。
【請求項１４】
前記芳香族末端セグメントが、アルキル基中に４個〜１８個の炭素原子を有するアルキルフェノール化合物から誘導される請求項１から２のいずれかに記載の組成物。
【請求項１５】
前記脂肪族連結セグメント又は前記芳香族連結セグメントが、少なくとも２つのウレタン連結基を有する請求項１から１４のいずれかに記載の組成物。
【請求項１６】
各前記ポリオキシアルキレンセグメントが、３，０００ｇ／ｍｏｌ〜１０，０００ｇ／ｍｏｌの重量平均分子量を有する請求項１から１５のいずれかに記載の組成物。
【請求項１７】
少なくとも１つの前記非環式多価アルコールがペンタエリトリトールであり、各前記ポリオキシアルキレンセグメントが７，０００ｇ／ｍｏｌ〜９，０００ｇ／ｍｏｌの重量平均分子量を有する請求項１から２のいずれかに記載の組成物。
【請求項１８】
少なくとも１つの前記非環式多価アルコールが、４〜３０のアルコキシレートの繰返し単位を有するアルコキシレーティッドペンタエリトリトールであり、各前記ポリオキシアルキレンセグメントが、７，０００ｇ／ｍｏｌ〜９，０００ｇ／ｍｏｌの重量平均分子量を有する請求項１から２のいずれかに記載の組成物。
【請求項１９】
請求項１から１８のいずれかに記載の組成物と、有機共溶媒、界面活性剤、シクロデキストリン化合物、及びこれらの組合せからなる群から選択される粘度抑制添加剤と、水とを含むことを特徴とする水性増粘剤組成物。
【請求項２０】
５重量％〜５０重量％の請求項１に記載の組成物と、０．１重量％〜２５重量％の粘度抑制剤と、残部である水とを有する請求項１９に記載の水性増粘剤組成物。
【請求項２１】
有効量のＩＣＩ増粘組成物を水性組成物に提供する工程を含み、前記ＩＣＩ増粘組成物は請求項１から１８のいずれかに記載の組成物を含んでおり、前記水性組成物のＩＣＩ粘度が０．５〜５．０であることを特徴とする水性組成物のＩＣＩ粘度の改善方法。
【発明の詳細な説明】
【技術分野】
【０００１】
本発明は、塗料配合物のレオロジー特性を変更するために有用なＩＣＩ増粘剤組成物に関する。
【背景技術】
【０００２】
レオロジー調整剤は、水性塗料配合物に使用され、広範囲のせん断速度に渡って粘度を制御する。レオロジー調整剤は、会合性（分散相と会合する）、又は非会合性（水相の粘度を高める）であってもよい。会合性増粘剤は、疎水性修飾セルロースエーテル等の天然物由来であるか、又は疎水性修飾エチレンオキシドウレタン（ＨＥＵＲ）ポリマー等の合成ポリマーから調製することができる。特許文献１は、別々の実施例において、直鎖ＨＥＵＲポリマー、及び分岐ＨＥＵＲポリマーの調製を記載している。
【先行技術文献】
【特許文献】
【０００３】
【特許文献１】米国特許第４，１５５，８９２号明細書（Ｅｍｍｏｎｓ等）
【発明の概要】
【０００４】
一実施形態では、本開示は、連結セグメントとして、
（ａ）４個〜６個の炭素原子を有する非環式多価アルコール、４個〜６個の炭素原子を有する環式多価アルコール、アルコキシレーティッド非環式多価アルコール（ａｌｋｏｘｙｌａｔｅｄ  ａｃｙｃｌｉｃ  ｐｏｌｙｈｙｄｒｉｃ  ａｌｃｏｈｏｌ）、アルコキシレーティッド環式多価アルコール（ａｌｋｏｘｙｌａｔｅｄ  ｃｙｃｌｉｃ  ｐｏｌｙｈｙｄｒｉｃ  ａｌｃｏｈｏｌ）、ポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、第１の一式の脂肪族連結セグメント又は芳香族連結セグメントと；
（ｃ）少なくとも一式のポリオキシアルキレンセグメントと；
（ｄ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、第２の一式の脂肪族連結セグメント又は芳香族連結セグメントと；
（ｅ）各脂肪族基及び各芳香族基が６個〜３２個の炭素原子と連結基反応性部分とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物を提供する。一実施形態では、ポリヒドロキシセグメントの各ヒドロキシ基が、第１の一式の脂肪族連結セグメント又は芳香族連結セグメントに連結している。一実施形態では、脂肪族末端セグメント又は芳香族末端セグメントは、脂肪族基又は芳香族基中の６個〜３２個の炭素原子がアルコキシレート基の炭素原子数を除外するアルコキシレート基を含んでいてもよい。
【０００５】
別の実施形態では、本開示は、連結セグメントとして、
（ａ）４個〜６個の炭素原子を有する非環式多価アルコール、４個〜６個の炭素原子を有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）前記ポリヒドロキシセグメントの各ヒドロキシ基が連結されているポリオキシアルキレンセグメントと；
（ｃ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、脂肪族連結セグメント又は芳香族連結セグメントと；
（ｄ）各末端セグメントが６個〜３２個の炭素原子と連結基反応性部分とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１であることを特徴とする組成物を提供する。一実施形態では、脂肪族末端セグメント又は芳香族末端セグメントは、脂肪族基又は芳香族基中の６個〜３２個の炭素原子がアルコキシレート基の炭素原子数を除外するアルコキシレート基を含んでいてもよい。
【０００６】
更に別の実施形態では、本開示は、本明細書に記載の様々な実施形態の組成物と、有機共溶媒、界面活性剤、シクロデキストリン化合物、及びこれらの組合せから選択される粘度抑制添加剤と、水とを含む水性増粘剤組成物を提供する。幾つかの実施形態では、水性増粘剤組成物は、５重量％〜５０重量％の前記組成物と、０．１重量％〜２５重量％の粘度抑制剤と、残部である水とを含む。
【０００７】
更に別の実施形態では、本開示は、水性組成物のＩＣＩ粘度の改善方法を提供する。本明細書に記載のＩＣＩ増粘組成物により水性組成物のＩＣＩ粘度が０．５〜５．０となるように、有効量のＩＣＩ増粘組成物が水性組成物中に提供される。
【発明を実施するための形態】
【０００８】
本発明は、塗料配合物が所望の粘度応答を有するよう調整することが可能なＩＣＩ粘度調整組成物を提供する。一実施形態では、前記組成物は、連結セグメントとして、
（ａ）４個〜６個の炭素原子を有する非環式多価アルコール、４個〜６個の炭素原子を有する環式多価アルコール、アルコキシレーティッド非環式多価アルコール、アルコキシレーティッド環式多価アルコール、ポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、第１の一式の脂肪族連結セグメント又は芳香族連結セグメントと；
（ｃ）少なくとも一式のポリオキシアルキレンセグメントと；
（ｄ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、第２の一式の脂肪族連結セグメント又は芳香族連結セグメントと；
（ｅ）各脂肪族基及び各芳香族基が６個〜３２個の炭素原子と連結基反応性部分とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１である。一実施形態では、ポリヒドロキシセグメントの各ヒドロキシ基が、第１の一式の脂肪族連結セグメント又は芳香族連結セグメントに連結している。一実施形態では、脂肪族末端セグメント又は芳香族末端セグメントは、脂肪族基又は芳香族基中の６個〜３２個の炭素原子がアルコキシレート基の炭素原子数を除外するアルコキシレート基を含んでいてもよい。
【０００９】
別の実施形態では、前記組成物は、連結セグメントとして、
（ａ）４個〜６個の炭素原子を有する非環式多価アルコール、４個〜６個の炭素原子を有する環式多価アルコール、アルコキシレーティッド非環式多価アルコール、アルコキシレーティッド環式多価アルコール、４個〜６個の反応性ヒドロキシ基を有するポリ（ヒドロキシエチル）ポリエチレンアミン、及びこれらの組合せからなる群から独立して選択される化合物から誘導され、４個〜６個の反応性ヒドロキシ基を有するポリヒドロキシセグメントと；
（ｂ）前記ポリヒドロキシセグメントの各ヒドロキシ基が連結されているポリオキシアルキレンセグメントと；
（ｃ）各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基である連結基、及びこれらの混合物から独立して選択される少なくとも２つの連結基を有する、脂肪族連結セグメント又は芳香族連結セグメントと；
（ｄ）各末端セグメントが６個〜３２個の炭素原子と連結基反応性部分とを有する脂肪族末端セグメント又は芳香族末端セグメントと；
を含み、前記ポリオキシアルキレンセグメントの前記ポリヒドロキシセグメントに対するモル比が少なくとも４：１であり、前記脂肪族末端セグメント又は芳香族末端セグメントの前記ポリヒドロキシセグメントに対するモル比が少なくとも０．２５：１である。一実施形態では、脂肪族末端セグメント又は芳香族末端セグメントは、脂肪族基又は芳香族基中の６個〜３２個の炭素原子がアルコキシレート基の炭素原子数を除外するアルコキシレート基を含んでいてもよい。
【００１０】
本明細書で使用する「脂肪族」は、飽和又は部分的に不飽和の、直鎖、分岐、又は脂環式、或いはこれらの組合せであることを指す。
【００１１】
本明細書に記載の様々な実施形態のＩＣＩ粘度調整組成物は、４個〜６個の炭素原子及び４個〜６個の反応性ヒドロキシ基を有する非環式多価アルコール、４個〜６個の炭素原子及び４個〜６個の反応性ヒドロキシ基を有する環式多価アルコール、４個〜６個の反応性ヒドロキシ基を有するアルコキシレーティッド非環式多価アルコール、４個〜６個の反応性ヒドロキシ基を有するアルコキシレーティッド環式多価アルコール、４個〜６個の反応性ヒドロキシ基を有するポリ（ヒドロキシエチル）ポリエチレンアミン、及びこれらの組合せを含む化合物から誘導されるポリヒドロキシセグメントのセグメントを含む。
【００１２】
一実施形態では、非環式多価アルコールとしては、独立して、ペンタエリトリトール、エリトリトール、キシリトール、ソルビトール、マンニトール、及びこれらの混合物が挙げられる。別の実施形態では、環式多価アルコールとしては、独立して、イノシトール、グルコピラノース、及びこれらの混合物が挙げられる。更に別の実施形態では、非環式多価アルコールとしては、ペンタエリトリトール、エリトリトール、及びこれらの混合物が挙げられる。
【００１３】
一実施形態では、アルコキシレーティッド非環式多価アルコールとしては、独立して、アルコキシレーティッドペンタエリトリトール（ａｌｋｏｘｙｌａｔｅｄ  ｐｅｎｔａｅｒｙｔｈｒｉｔｏｌ）、アルコキシレーティッドエリトリトール（ａｌｋｏｘｙｌａｔｅｄ  ｅｒｙｔｈｒｉｔｏｌ）、アルコキシレーティッドキシリトール（ａｌｋｏｘｙｌａｔｅｄ  ｘｙｌｉｔｏｌ）、アルコキシレーティッドソルビトール（ａｌｋｏｘｙｌａｔｅｄ  ｓｏｒｂｉｔｏｌ）、アルコキシレーティッドマンニトール（ａｌｋｏｘｙｌａｔｅｄ  ｍａｎｎｉｔｏｌ）、及びこれらの混合物が挙げられる。このような実施形態では、アルコキシレーティッド非環式多価アルコールは、４〜３０のオキシアルキレンの繰返し単位を含む。このような実施形態では、アルキレンオキシドの繰返し単位としては、独立して、エチレンオキシドの繰返し単位、プロピレンオキシドの繰返し単位、ブチレンオキシドの繰返し単位、及びこれらの混合物が挙げられる。別の実施形態では、アルコキシレーティッド非環式多価アルコールとしては、独立して、エトキシレーティッドペンタエリトリトール（ｅｔｈｏｘｙｌａｔｅｄ  ｐｅｎｔａｅｒｙｔｈｒｉｔｏｌ）、エトキシレーティッドエリトリトール（ｅｔｈｏｘｙｌａｔｅｄ  ｅｒｙｔｈｒｉｔｏｌ）、エトキシレーティッドキシリトール（ｅｔｈｏｘｙｌａｔｅｄ  ｘｙｌｉｔｏｌ）、エトキシレーティッドソルビトール（ｅｔｈｏｘｙｌａｔｅｄ  ｓｏｒｂｉｔｏｌ）、エトキシレーティッドマンニトール（ｅｔｈｏｘｙｌａｔｅｄ  ｍａｎｎｉｔｏｌ）、及びこれらの混合物が挙げられる。このような実施形態では、アルコキシレーティッド非環式多価アルコールは、４〜３０のエチレンオキシドの繰返し単位を含む。
【００１４】
別の実施形態では、アルコキシレーティッド環式多価アルコールとしては、独立して、アルコキシレーティッドイノシトール（ａｌｋｏｘｙｌａｔｅｄ  ｉｎｏｓｉｔｏｌ）、アルコキシレーティッドグルコピラノース（ａｌｋｏｘｙｌａｔｅｄ  ｇｌｕｃｏｐｙｒａｎｏｓｅ）、及びこれらの混合物が挙げられる。このような実施形態では、アルコキシレーティッド非環式多価アルコールは、４〜３０のオキシアルキレンの繰返し単位を含む。更に別の実施形態では、アルコキシレーティッド環式多価アルコールとしては、独立して、エトキシレーティッドイノシトール（ｅｔｈｏｘｙｌａｔｅｄ  ｉｎｏｓｉｔｏｌ）、エトキシレーティッドグルコピラノース（ｅｔｈｏｘｙｌａｔｅｄ  ｇｌｕｃｏｐｙｒａｎｏｓｅ）、及びこれらの混合物が挙げられる。このような実施形態では、アルコキシレーティッド環式多価アルコールは、４〜３０のエチレンオキシドの繰返し単位を含む。
【００１５】
一実施形態では、４個〜６個の反応性ヒドロキシ基を有するポリ（ヒドロキシエチル）ポリエチレンアミンとしては、独立して、テトラ（ヒドロキシエチル）エチレンジアミン、ペンタ（ヒドロキシエチル）ジエチレントリアミン、ヘキサ（ヒドロキシエチル）トリエチレンテトラアミン、及びこれらの混合物が挙げられる。
【００１６】
本明細書に記載の様々な実施形態のあるＩＣＩ粘度調整組成物では、このような組成物は、各連結セグメントが、ウレタン連結基（Ｏ−Ｃ（＝Ｏ）−ＮＨ）、尿素連結基（Ｎ（Ｒ）−Ｃ（＝Ｏ）−ＮＨ）、エーテル連結基（−Ｏ−）、エステル連結基（−Ｃ（＝Ｏ）Ｏ−）、アミン連結基（−ＮＨ−）、アミノプラストセグメント、エピハロヒドリンとヒドロキシ基との反応に由来する残基であるセグメント、及びこれらの混合物から独立して選択される少なくとも２つの連結基を有する、脂肪族連結セグメント又は芳香族連結セグメントを更に含む。
【００１７】
このような一実施形態では、脂肪族連結セグメント又は芳香族連結セグメントの連結基は、２つのイソシアネート連結基を有するウレタンセグメントであり、本明細書中ではジイソシアネートセグメントと称する。このような実施形態では、ジイソシアネートセグメントは、脂肪族ジイソシアネート又は芳香族イソシアネート、或いはこれらの組合せであってもよい。一実施形態では、ジイソシアネートセグメントは、独立して、１，４−テトラメチレンジイソシアネート、１，６−ヘキサメチレンジイソシアネート、２，２，４−トリメチル−１，６−ジイソシアナトヘキサン、１，１０−デカメチレンジイソシアネート、４，４’−メチレンビス（イソシアナトシクロヘキサン）、１，４−シクロヘキシレンジイソシアネート、イソホロンジイソシアネート、ｍ−フェニレンジイソシアネート、ｐ−フェニレンジイソシアネート、２，６−トルエンジイソシアネート、２，４−トルエンジイソシアネート、キシレンジイソシアネート、４−クロロ−１，３−フェニレンジイソシアネート、４，４’−ビフェニレンジイソシアネート、４，４’−メチレンジフェニルイソシアネート、１，５−ナフタレンジイソシアネート、及び１，５−テトラヒドロナフチレンジイソシアネートから誘導されてもよい。別の実施形態では、ジイソシアネートセグメントは、独立して、ヘキサメチレンジイソシアネート又はイソホロンジイソシアネートから誘導されてもよい。
【００１８】
別の実施形態では、脂肪族連結セグメント又は芳香族連結セグメントの連結基は、エーテル連結基である。エーテル連結基を生成する化合物の例としては、ジハロゲン化アルキル化合物、又はジハロ芳香族化合物が挙げられる。ジハロゲン化アルキルの例としては、ジクロロメタン、ジブロモメタン、１，１−ジクロロエタン、１，１−ジブロモエタン、１，１−ジクロロトルエン、及び１，１−ジブロモトルエン等のｇｅｍ−ジクロリド又はｇｅｍ−ジブロミドが挙げられる。
【００１９】
別の実施形態では、脂肪族連結セグメント又は芳香族連結セグメントの連結基は、エーテル連結基を有するエピハロヒドリン反応剤又はトリハロアルカン反応剤の残基である。エピハロヒドリンの例としては、エピクロロヒドリン及びエピブロモヒドリンが挙げられる。
【００２０】
別の実施形態では、脂肪族連結セグメント又は芳香族連結セグメントは、アミノプラストセグメントである。アミノプラストセグメントは、アミンとアルデヒドとの反応から生成する化合物であって、アミノ基が、アルキロール官能基、アルキロールエステル官能基、又はエステル官能基に結合した化合物に基づく。
【００２１】
別の実施形態では、脂肪族連結セグメント又は芳香族連結セグメントの連結基は、エステル連結基である。エステル化剤の例としては、二塩基性有機酸、三塩基性有機酸、及びそれらの反応性誘導体が挙げられ、例えば、酸ハロゲン化物、酸無水物、並びにそのような二塩基性有機酸及び三塩基性有機酸の低級エステルの少なくともいずれかが挙げられる。
【００２２】
本明細書に記載の様々な実施形態のＩＣＩ粘度調整組成物は、更に、ポリエチレンオキシドポリマーセグメント又はポリエチレンオキシド−ポリプロピレンオキシド共重合体セグメントを指すポリオキシアルキレンセグメント、以下に示すポリオキシアルキレンセグメント、又は、用語「オキシアルキレン」が構造−（Ｏ−Ａ）−を有する単位を指し、Ｏ−ＡがＣ２〜Ｃ８のアルキレンオキシド又はジオールの重合反応生成物のモノマー残基を表すポリオキシアルキレンセグメントを含む。オキシアルキレンの例としては、構造−（ＯＣＨ２ＣＨ２）を有するオキシエチレン；構造−（ＯＣＨ（ＣＨ３）ＣＨ２−又は−（ＯＣＨ２（ＣＨ−）ＣＨ３を有するオキシプロピレン；構造−（ＯＣＨ２ＣＨ２ＣＨ２）−を有するオキシトリメチレン；構造−（ＯＣＨ２ＣＨ（Ｃ２Ｈ５））−又は−（ＯＣＨ（Ｃ２Ｈ５）ＣＨ２）−を有する１，２−オキシブチレン；及び一般構造−（ＯＣ４Ｈ８）−を有する１，４−オキシブチレンが挙げられるが、これらに限定されるものではない。これらの単位を含有するセグメントは、「ポリオキシアルキレン」と呼ばれる。ポリオキシアルキレンセグメントは、ホモポリマー又はコポリマーとすることができる。ポリオキシアルキレンセグメントのホモポリマーの例としては、オキシエチレンのセグメントを含むポリオキシエチレン、オキシプロピレンのセグメントを含むポリオキシプロピレン、オキシトリメチレンのセグメントを含むポリオキシトリメチレン、及びオキシブチレンのセグメントを含むポリオキシブチレンが挙げられるが、これらに限定されるものではない。ポリオキシブチレンの例としては、１，２−オキシブチレン、即ち−（ＯＣＨ（Ｃ２Ｈ５）ＣＨ２）−のセグメントを含むホモポリマー、及び、１，４−オキシブチレン、即ち−（ＯＣＨ２ＣＨ２ＣＨ２ＣＨ２）−のセグメントを含むホモポリマーであるポリテトラヒドロフランが挙げられる。
【００２３】
別の実施形態では、ポリオキシアルキレンセグメントは、２種以上の異なるオキシアルキレンセグメントを含む共重合体とすることができる。セグメント内の異なるオキシアルキレン基は、ランダムなポリオキシアルキレンセグメントを形成するようにランダムに配置することができ、テーパー状のポリオキシアルキレンセグメントとすることができ、又はブロックポリオキシアルキレンセグメントを形成するようにブロック状に配置することができる。テーパー状のポリオキシアルキレンセグメントは、異なるアルキレンオキシドの重合の際に一方のアルキレンオキシドの別のアルキレンオキシドへの転移から生じ得るアルキレンオキシドの混合物を含む。ブロックポリオキシアルキレンセグメントは、２種以上の隣接するポリマーブロックを有し、隣接する各ポリマーブロックが異なるオキシアルキレンブロックを含有し、各ポリマーブロックが少なくとも２種の同一のオキシアルキレンブロックを含む。このような一実施形態では、オキシアルキレン基はオキシエチレンである。
【００２４】
別の実施形態では、ポリオキシアルキレンセグメントは、３，０００ｇ／ｍｏｌ〜１０，０００ｇ／ｍｏｌの公称数平均分子量を有する。別の実施形態では、ポリオキシエチレンセグメントは、３，０００ｇ／ｍｏｌ〜１０，０００ｇ／ｍｏｌの公称数平均分子量を有する。別の実施形態では、ポリオキシアルキレンセグメントは、最大約６，０００ｇ／ｍｏｌ〜９，０００ｇ／ｍｏｌの数平均分子量を有する。別の実施形態では、ポリオキシエチレンセグメントは、最大約６，０００ｇ／ｍｏｌ〜９，０００ｇ／ｍｏｌの数平均分子量を有する。別の実施形態では、ポリオキシアルキレンセグメントは、最大約７，０００ｇ／ｍｏｌ〜９，０００ｇ／ｍｏｌの数平均分子量を有する。別の実施形態では、ポリオキシエチレンセグメントは、最大約７，０００ｇ／ｍｏｌ〜９，０００ｇ／ｍｏｌの数平均分子量を有する。
【００２５】
特定の実施形態では、単一のポリオキシアルキレンセグメントは、約６０〜約２２５のアルキレンオキシドの繰返し単位を有していてもよい。特定の実施形態では、単一のポリオキシアルキレンセグメントは、約１６０〜約２１０のアルキレンオキシドの繰返し単位を有していてもよい。このような実施形態では、アルキレンオキシドの繰返し単位としては、エチレンオキシドの繰返し単位、プロピレンオキシドの繰返し単位、ブチレンオキシドの繰返し単位、及びこれらの混合物が挙げられる。
【００２６】
特定の実施形態では、ポリオキシアルキレンセグメントは、最先端のアルコキシ化プロセスを用いて、様々なＩＣＩ粘度調整組成物に組み込まれる。ポリヒドロキシセグメントは、触媒の存在下、１００℃〜１８０℃の温度で１ｂａｒ〜１０ｂａｒの圧力下、エチレンオキシド、プロピレンオキシド、又はブチレンオキシド、或いはこれらの混合物と反応させられる。触媒は、ＮａＯＨ又はＫＯＨ等のアルカリ触媒、或いは例えばＢＦ３等のルイス酸とすることができる。
【００２７】
様々な実施形態のＩＣＩ粘度調整組成物は、脂肪族末端セグメント又は芳香族末端セグメントを更に含む。一実施形態では、末端セグメントとしては、脂肪族基又は芳香族基が、アルコキシレート基の炭素原子数を除外した６個〜３２個の炭素原子と官能基反応性部分とを有する、直鎖脂肪族末端セグメント、分岐脂肪族末端セグメント、又は非環式脂肪族末端セグメントが挙げられる。別の実施形態では、末端セグメントとしては、脂肪族基又は芳香族基が、アルコキシレート基の炭素原子数を除外した６個〜２２個の炭素原子と官能基反応性部分とを有する、直鎖脂肪族末端セグメント、分岐脂肪族末端セグメント、又は非環式脂肪族末端セグメントが挙げられる。更に別の実施形態では、末端セグメントとしては、脂肪族基又は芳香族基が、アルコキシレート基の炭素原子数を除外した６個〜１４個の炭素原子と官能基反応性部分とを有する、直鎖脂肪族末端セグメント、分岐脂肪族末端セグメント、又は非環式脂肪族末端セグメントが挙げられる。
【００２８】
幾つかの実施形態では、直鎖脂肪族末端セグメント、分岐脂肪族末端セグメント、又は非環式脂肪族末端セグメントは、ヒドロキシ基等のイソシアネート反応性部分を含む。
【００２９】
一実施形態では、脂肪族末端セグメントは、脂肪族基が、アルコキシレート基の炭素原子数を除外して、６個〜３２個の炭素原子、６個〜２２個の炭素原子、又は６個〜１４個の炭素原子を有する直鎖脂肪族アルコール又は分岐脂肪族アルコールから誘導される。一実施形態では、直鎖脂肪族アルコール又は分岐脂肪族アルコールとしては、独立して、２−エチルヘキサノール、１−オクタノール、１−デカノール、１−ドデカノール、１−テトラデカノール、１−ヘキサデカノール、２−ブチルオクタノール、及び２−ヘキシルデカノールが挙げられる。別の実施形態では、脂肪族アルコールは、ジ−ｎ−オクチルアミノエタノール、１−（ジブチルアミノ）−２−ブタノール、ジ−２−エチルヘキシルアミノエタノール、ジ−ヘキシルアミノエタノール、２−（ジフェニルホスフィノ）エチルアミン、２−（ジオクチルアミノ）−エタノール、２−（ジブチルアミノ）エタノール、２−（ジヘプチルアミノ）エタノール、２−（ジヘキシルアミノ）エタノール、２−（ジココアミノ）エタノール、６−ジプロピルアミノ−１−ヘキサノール、１−（ビス（３−（ジメチルアミノ）プロピル）アミノ）−２−プロパノール、及び２−（ジエチルヘキシルアミノ）−エタノールから誘導される。幾つかの実施形態では、脂肪族セグメントは、１−デカノール、２−（ｎ−ブチル）−１−オクタノール、２−エチルヘキサノール、１−ノナノール、１−ドデカノール、及びこれらの混合物から誘導される。
【００３０】
一実施形態では、脂肪族末端セグメントは、アルキル基が、アルコキシレート基の炭素原子数を除外して、６個〜３２個の炭素原子、６個〜２２個の炭素原子、又は６個〜１４個の炭素原子を有し、アルコキシレート基の数が、１〜１００、１〜１５、又は１〜１０であるアルコキシレーティッドジアルキルアミノアルコール化合物（ａｌｋｏｘｙｌａｔｅｄ  ｄｉａｌｋｙｌ  ａｍｉｎｏ  ａｌｃｏｈｏｌ  ｃｏｍｐｏｕｎｄ）から誘導される。このような一実施形態では、アルコキシレート基としては、独立して、エチレンオキシドの繰返し単位、プロピレンオキシドの繰返し単位、ブチレンオキシドの繰返し単位、及びこれらの混合物が挙げられる。アルコキシ化されていてもよいジアルキルアミノアルコール化合物の例としては、独立して、ジ−ｎ−オクチルアミノエタノール、１−（ジブチルアミノ）−２−ブタノール、ジ−２−エチルヘキシルアミノエタノール、ジ−ヘキシルアミノエタノール、２−（ジオクチルアミノ）−エタノール、２−（ジブチルアミノ）−エタノール、２−（ジヘプチルアミノ）−エタノール、２−（ジヘキシルアミノ）−エタノール、及び２−（ジココアミノ）−エタノールが挙げられる。
【００３１】
一実施形態では、芳香族末端セグメントは、芳香族基が６個〜３２個の炭素原子、６個〜２２個の炭素原子、又は６個〜１４個の炭素原子を有する芳香族アルコールから誘導される。このような一実施形態では、芳香族末端セグメントは、独立して、トリスチリルフェノール、ジスチリルフェノール、スチリルフェノール、及びこれらの混合物から誘導される。一実施形態では、芳香族末端セグメントは、エトキシレート基の炭素原子数を除外して、６個〜３２個の炭素原子、６個〜２２個の炭素原子、又は６個〜１４個の炭素原子を有する、エトキシレーティッド芳香族アルコール（ｅｔｈｏｘｙｌａｔｅｄ  ａｒｏｍａｔｉｃ  ａｌｃｏｈｏｌ）から誘導される。別の実施形態では、芳香族末端セグメントは、オルト−アルキルフェノール、メタ−アルキルフェノール、及びパラ−アルキルフェノールの少なくともいずれか、或いはこれらの混合物から誘導される。このような実施形態では、アルキルフェノールのアルキル基は、４個〜１８個の炭素原子を有していてもよい。
【００３２】
一実施形態では、上記の直鎖脂肪族末端セグメント、分岐脂肪族末端セグメント、又は非環式脂肪族末端セグメントは、アミノ基等のイソシアネート反応性部分を含む。一実施形態では、直鎖脂肪族末端セグメント、分岐脂肪族末端セグメント、又は非環式脂肪族末端セグメントは、脂肪族基が６個〜３２個の炭素原子、６個〜２２個の炭素原子、又は６個〜１４個の炭素原子を有する第一級アミン、第二級アミン、又は第三級アミンから誘導される。このような一実施形態では、アミンとしては、独立して、ノニルアミン、ヘキシルアミン、ヘプチルアミン、オクチルアミン、デシルアミン、ドデシルアミン、及びＮ−メチル−Ｎ−オクタデシルアミンが挙げられる。別の実施形態では、イソシアネート反応性部分との反応に使用可能な反応剤としては、独立して、Ｎ−オクチルエチレンジアミン、Ｎ−ドデシルエチレンジアミン、Ｎ−オクチルアミノエタノール、Ｎ−ドデシルアミノエタノール、及び２−（２，２，６，６−テトラメチル−４−ピペリジニル）エタノール等の、少なくとも１つの第二級アミン官能基が挙げられる。別の実施形態では、イソシアネート反応性部分と反応して少なくとも１つの第二級アミン官能基を生成するために使用可能な反応剤としては、オクチルアミン、デシルアミン、及びイソトリデシルアミン等の第一級アミンと、ハロゲン化アルキル、エポキシド、又はアミノプラスト反応剤との反応が挙げられる。
【００３３】
別の実施形態では、イソシアネート反応性部分との反応に使用可能な反応剤としては、上記の対応するアミンオキシドが挙げられ、例えば、２−（ジブチルアミノ）エタノール−Ｎ−オキシド、２−（ジオクチルアミノ）エタノール−Ｎ−オキシド、及びＮ−ベンジル−３−ヒドロキシピペリジン−Ｎ−オキシドを含む少なくとも１つの第三アミン官能基が挙げられ、ここでイソシアネート反応性部分はヒドロキシ基である。
【００３４】
幾つかの実施形態では、イソシアネート反応性部分との反応に使用可能な反応剤としては、一般式ＲＮ（ＣＨ２ＣＨ２Ｏ）ｘ（ＣＨ２ＣＨ２Ｏ）ｙのジオール類を含む第三級アミン官能基が挙げられ、式中、Ｒは、６個〜３２個の炭素原子、６個〜２２個の炭素原子、又は６個〜１４個の炭素原子を有する疎水性基であり、ｘ及びｙは、それぞれ、少なくとも１であり、合計（ｘ＋ｙ）は、２〜５０であり、ここでイソシアネート反応性部分はヒドロキシ基である。Ｒ基は、直鎖又は分岐で、飽和又は不飽和の、脂肪族基又は芳香族基のとすることができる。このような反応剤としては、独立して、ビス（２−ヒドロキシエチル）ココアミン、ビス（２−ヒドロキシエチル）セチルアミン、ビス（２−ヒドロキシエチル）ステアリルアミン、ビス（２−ヒドロキシエチル）牛脂アミン、ビス（２−ヒドロキシエチル）ソイアミン、ビス（２−ヒドロキシエチル）イソデシルオキシプロピルアミン、ビス（２−ヒドロキシエチル）イソトリデシルオキシプロピルアミン、ビス（２−ヒドロキシエチル）直鎖アルキルオキシプロピルアミン、及びこれらのアルコキシレート誘導体が挙げられる。
【００３５】
幾つかの実施形態では、ＩＣＩ粘度調整組成物が有する、ポリオキシアルキレンオキシドセグメントの多価アルコールセグメントに対するモル比は、４：１〜３０：１、４：１〜１８：１、４：１〜２０：１、４：１〜１２：１、８：１〜３０：１、８：１〜２０：１、及び１２：１〜２０：１である。幾つかの実施形態では、ＩＣＩ粘度調整組成物が有する、多価アルコールセグメントの脂肪族末端セグメント又は芳香族末端セグメントに対するモル比は、１：０．２５〜１：６、１：０．２５〜１：４、１：０．３〜１：６、１：０．３〜１：４、１：０．５〜１：６、１：０．５〜１：４、１：０．７５〜１：６、及び１：０．７５〜１：４である。幾つかの実施形態では、多価アルコールセグメントの脂肪族連結セグメント又は芳香族連結セグメントに対する比は、１：８〜１：２５、１：８〜１：１８、及び１：８〜１：１２である。
【００３６】
本開示は、本明細書に記載の様々な実施形態のＩＣＩ粘度調整組成物と、粘度抑制剤と、水とを含む水性増粘組成物を更に提供する。幾つかの実施形態では、水性増粘組成物は、５重量％〜５０重量％の本明細書に記載のＩＣＩ粘度調整組成物と、０．１重量％〜２５重量％の粘度抑制剤と、残部である水とを含有していてもよい。幾つかの実施形態では、水性増粘組成物は、５重量％〜３０重量％の本明細書に記載のＩＣＩ粘度調整組成物と、０．１重量％〜２５重量％の粘度抑制剤と、残部である水とを含有していてもよい。幾つかの実施形態では、水性増粘組成物は、１５重量％〜３０重量％の本明細書に記載のＩＣＩ粘度調整組成物と、５重量％〜２５重量％の粘度抑制剤と、残部である水とを含有していてもよい。
【００３７】
幾つかの実施形態では、粘度抑制剤は、ブトキシエタノール、ジエチレングリコールモノブチルエーテル、トリエチレングリコールモノブチルエーテル、プロピレングリコール、及び他の水混和性有機溶媒等の有機溶媒である。別の実施形態では、粘度抑制剤は、塩化ナトリウム等の無機塩である。更に別の実施形態では、粘度抑制剤は、非イオン性界面活性剤又は陰イオン性界面活性剤である。
【００３８】
一実施形態では、非イオン性界面活性剤及び陰イオン性界面活性剤は、それぞれ、１以上の疎水性基及び親水性基を有し、各疎水性基は、６個〜１０個の炭素原子、又は６個〜８個の炭素原子を有する。一実施形態では、陰イオン性界面活性剤としては、Ｍ＋（２−エチルヘキシルスルフェート−）、Ｍ＋（ヘキシルスルフェート−）、Ｍ＋（オクチルスルフェート−）、Ｍ＋（ジオクチルスルホサクシネート−）、及びこれらの混合物が挙げられ、ここで、Ｍ＋としては、ＮＨ４＋、Ｎａ＋、及びＫ＋が挙げられる。別の実施形態では、陰イオン性界面活性剤としては、２−エチルヘキシル硫酸ナトリウム、ヘキシル硫酸ナトリウム、オクチル硫酸ナトリウム、ジオクチルスルホコハク酸ナトリウム、２−エチルヘキシル硫酸アンモニウム、ヘキシル硫酸アンモニウム、オクチル硫酸アンモニウム、ジオクチルスルホコハク酸アンモニウム、及びこれらの混合物が挙げられる。別の実施形態では、陰イオン性界面活性剤としては、２−エチルヘキシル硫酸ナトリウム、オクチル硫酸ナトリウム、ジオクチルスルホコハク酸ナトリウム、及びこれらの混合物が挙げられる。別の実施形態では、非イオン性界面活性剤としては、２モル〜５モルのエチレンオキシドを有する２−エチルヘキシルエトキシレートが挙げられる。
【００３９】
幾つかの実施形態では、水性増粘剤混合組成物は、最大２５００ｃＰ、５０００ｃＰ、１０，０００ｃＰ、１５，０００ｃＰ、２０，０００ｃＰ、又は２５，０００ｃＰの粘度を有していてもよい。このような一実施形態では、前記組成物は、１０ｃＰ〜２５００ｃＰ、１０ｃＰ〜５０００ｃＰ、１０ｃＰ〜１００００ｃＰ、１０ｃＰ〜１５，０００ｃＰ、１０ｃＰ〜２０，０００ｃＰ、又は１０ｃＰ〜２５，０００ｃＰの粘度を有していてもよい。このような組成物のブルックフィールド粘度は、ブルックフィールドＲＶ又はブルックフィールドＲＶＴを用いて、２５℃且つ１０ｒｐｍで測定される。一般的には、４００ｃＰ〜６００ｃＰ（４０〜６０ダイヤル目盛り）のブルックフィールド粘度を有する材料には＃１スピンドルが用いられ、１６００ｃＰ〜２４００ｃＰのブルックフィールド粘度を有する材料には＃２スピンドルが用いられ、４０００ｃＰ〜６０００ｃＰのブルックフィールド粘度を有する材料には＃３スピンドルが用いられる。２５℃且つ１０ｒｐｍでのブルックフィールド粘度を測定する際に用いる適切なスピンドルを決定するために、以下の表を使用することもできる。
【表Ａ】
2016530387.tif 000002
【００４０】
別の実施形態では、本発明は、水性組成物のＩＣＩ粘度の改善方法であって、本明細書に記載の様々な実施形態に従い有効量のＩＣＩ増粘組成物を水性組成物に提供する工程を含み、水性組成物のＩＣＩ粘度が０．５〜５．０である方法を提供する。
【００４１】
塗料配合物
本明細書に記載のＩＣＩ粘度調整組成物、及び本明細書に記載の水性増粘組成物の少なくともいずれかを用いて、様々な塗料配合物を配合することができる。一実施形態では、塗料配合物は、１０重量％〜５０重量％の樹脂系の固体と、０．０重量％〜２．０重量％の活性成分の会合性共増粘剤と、０．１重量％〜３．０重量％の本明細書に記載の様々な実施形態の活性成分のＩＣＩ粘度調整組成物と、必要に応じて１重量％〜１２重量％の着色剤組成物とを含む。
【００４２】
一実施形態では、塗料配合物のＩＣＩ粘度は０．５〜５．０である。別の実施形態では、塗料配合物のＩＣＩ粘度は０．５〜４．０である。更に別の実施形態では、塗料配合物のＩＣＩ粘度は０．５〜３．０である。更に別の実施形態では、塗料配合物のＫＵ粘度は少なくとも６０である。更に別の実施形態では、塗料配合物のＫＵ粘度は６０〜１３０である。
【００４３】
本発明の幾つかの実施例の塗料配合物は、１種以上の樹脂フィルム形成性結合剤を含んでいてもよい。結合剤、即ち樹脂は、塗料の成分を構成する実質の膜である。これが基礎塗料の必須成分であり、硬化膜の所望の特性に応じて、本明細書に記載する他の成分が必要に応じて含まれる。結合剤は、乾燥機構又は硬化機構に応じて分類することができる。単純な溶媒蒸発、酸化架橋、触媒重合、及び合体が、最も一般的な４種である。
【００４４】
幾つかの実施形態では、樹脂結合剤は、水分散性アルキド樹脂又は水分散性ポリウレタン等の水分散性樹脂である。幾つかの実施形態では、樹脂結合剤は水溶性樹脂である。特定の実施形態では、樹脂結合剤は、一般的にラテックス塗料の製造に用いられるようなエマルジョン樹脂である。特定の実施形態では、樹脂は疎水性樹脂を含む。代表的な疎水性エマルジョン樹脂としては、（メタ）アクリル樹脂、スチレンアクリル樹脂、スチレン樹脂、又は他のエチレン性不飽和モノマーが挙げられる。親水性エマルジョン樹脂の代表例としては、ビニルアクリル樹脂、又は酢酸ビニルエチレン樹脂が挙げられる。特定の実施形態では、樹脂は、実質的に球状であり、大粒径、即ち低表面積であってもよい。一実施形態では、粒径が約２００ｎｍを超えていてもよい。更なる実施形態では、粒径は約２２０ｎｍ〜約６５０ｎｍである。特定の実施形態では、樹脂は、実質的に球状であり、小粒径、即ち高表面積であってもよい。一実施形態では、粒径が約２００ｎｍ未満であってもよい。更なる実施形態では、粒径は約４０ｎｍ〜約１８０ｎｍである。特定の実施形態では、樹脂は多葉形状であってもよい。代表的な樹脂としては、Ｏｐｔｉｖｅ  １３０（ＢＡＳＦ，アクリル，１６０ｎｍ）、ＵＣＡＲ  ３００（Ｄｏｗ，ビニルアクリル，２６０ｎｍ）、ＵＣＡＲ  ６２５（Ｄｏｗ，アクリル，３４０ｎｍ）、Ｒｈｏｐｌｅｘ  ＭＬ−２００（Ｒｏｈｍ＆Ｈａａｓ，アクリル，５９０ｎｍの多葉形）、及びＮｅｏｃｒｙｌ  ＸＫ−９０（ＤＳＭ  Ｎｅｏｒｅｓｉｎｓ，アクリル，９０ｎｍ）が挙げられる。特定の実施形態では、基礎塗料を調製するため樹脂が組合せで使用される。
【００４５】
塗料配合物は、少なくとも１種の会合性共増粘剤を含んでもよい。会合性共増粘剤は、化学的に結合した疎水性基を有する、水溶性ポリマー、水分散性ポリマー、又は水膨潤性ポリマーである。特定の実施形態では、塗料配合物は、これらに限定されるものではないが、ポリエーテルポリウレタン、ポリエーテルポリオール、ポリエーテルポリアセタール、及びポリエーテルアミロプラスト等の縮合ポリマー会合性共増粘剤を含む。幾つかの実施形態では、塗料配合物は、縮合ポリマー会合性共増粘剤の活性ポリマーとして約０．０５重量％〜約５重量％、縮合ポリマー会合性共増粘剤の活性ポリマーとして約０．１重量％〜約３重量％、又は縮合ポリマー会合性共増粘剤の活性ポリマーとして約０．２重量％〜約１重量％を含む。
【００４６】
幾つかの実施形態では、会合性共増粘剤としては、ポリウレタン増粘剤、疎水性修飾セルロース、疎水性修飾アルカリ可溶性増粘剤、アルカリ可溶性増粘剤、セルロース増粘剤、ポリアセタールポリエーテル、ポリエーテルポリオール増粘剤、スメクタイト粘土、及びこれらの混合物が挙げられる。
【００４７】
別の実施形態では、会合性共増粘剤としては、非イオン性疎水性修飾エチレンオキシドウレタン共重合体、非イオン性疎水性修飾エチレンオキシドエーテル共重合体、非イオン性疎水性修飾エチレンオキシドグリコウリル共重合体、疎水性修飾アルカリ可溶性エマルジョン、疎水性修飾ポリ（メタ）アクリル酸、疎水性修飾ヒドロキシエチルセルロース、及び疎水性修飾ポリ（アクリルアミド）、並びにこれらの混合物等の非イオン性疎水性修飾材料が挙げられる。会合性共増粘剤の数平均分子量は、会合性共増粘剤の化学型に依存し、約１０，０００ｇ／ｍｏｌ〜約５００，０００ｇ／ｍｏｌ、又はそれより大きくてもよい。幾つかの実施形態では、会合性共増粘剤の数平均分子量は、約１０，０００ｇ／ｍｏｌ〜約５０，０００ｇ／ｍｏｌであってもよい。幾つかの実施形態では、会合性共増粘剤の数平均分子量は、約１００，０００ｇ／ｍｏｌ〜約３００，０００ｇ／ｍｏｌあってもよい。幾つかの実施形態では、会合性共増粘剤の数平均分子量は、約４００，０００ｇ／ｍｏｌ〜約５００，０００ｇ／ｍｏｌであってもよい。
【００４８】
別の実施形態では、会合性共増粘剤は、組成物の低〜中程度のせん断粘度を増加させるために使用されるＫＵ会合性共増粘剤を含んでいてもよい。
【００４９】
本発明の着色剤含有塗料配合物はまた、任意の好適な着色剤を含むことができる。幾つかの実施形態では、予め分散された着色剤が塗料配合物に添加されてもよい。本発明は、単一の着色剤、又は着色剤の混合物で同等に有効であることを理解されたい。
【００５０】
本発明に関しては、着色剤又は着色剤化合物は、使用されることが意図されている塗料の外部の水性媒体又は水混和性媒体中に、機械的エネルギー、即ち例えばボールミル及びサンドミル等の顔料を分散させる手段による研削又はせん断を用いて分散された１種以上の着色顔料を含み、その後、基礎塗料中に分散される。本開示の目的のためには、着色剤は、乾燥した非分散状態の顔料を含まない。分散プロセスは、一般的に、機械的エネルギーに加え、例えば、界面活性剤、湿潤剤、水混和性溶媒、及び分散剤等の補助化合物を用いることによって達成される。また、水性媒体又は水混和性媒体としては、例えば、エチレングリコール及びプロピレングリコール等のグリコール、並びにイソプロパノール等のアルコールが挙げられる。分散剤としては、ポリエチレンオキシドポリマー及びポリエチレンオキシドグリコールが挙げられる。また、水性媒体又は水混和性媒体は、タルク及び炭酸カルシウム等の増量剤、保湿剤、増粘剤、消泡剤、並びに殺生物剤を含んでいてもよい。このような着色剤は、多くの場合、特別注文の色彩を生成するために、販売時点で基礎塗料又は着色ベース（ｔｉｎｔ  ｂａｓｅ）に添加される。
【００５１】
一般的に着色剤を調製するために用いられる顔料としては、１種以上の無機顔料又は有機顔料、金属効果剤、或いはこれらの組合せが挙げられる。好適な顔料の例としては、二酸化チタンホワイト、カーボンブラック、ランプブラック、黒色酸化鉄、赤色酸化鉄、黄色酸化鉄、褐色酸化鉄（赤色及び黄色酸化鉄と黒色酸化鉄との混合物）、フタロシアニングリーン、フタロシアニンブルー、有機赤色顔料（例えば、ナフトールレッド、キナクリドンレッド、及びトルイジンレッド）、キナクリドンマゼンタ、キナクリドンバイオレット、ＤＮＡオレンジ、有機黄色顔料（例えば、ハンザイエロー）、及びこれらの組合せが挙げられる。
【００５２】
水性塗料組成物の特性を過度に損なうことなく、適度な量を水性塗料組成物に使用して所望の範囲の色彩の強度を提供することができるように、着色剤は、通常、濃縮された状態（一般的には、固形分２５重量％〜７５重量％）で販売されている。建築用塗料に使用される着色剤の一般的な量は、明るい色調の着色ベース及びパステルカラーに対しては、１ガロンの基礎塗料当たり２液量オンス〜４液量オンス、中間色調の着色ベースに対しては、１ガロンの基礎塗料当たり４液量オンス〜８液量オンス、且つ濃い色調の着色ベースに対しては、１ガロンの基礎塗料当たり６液量オンス〜１６液量オンスである。当然ながら、多くの場合、色調選択のにおいて幅広い自由度を提供するために、異なる着色剤及びこれらの混合物が使用される。このような着色剤は、多くの場合、塗料店等での着色塗料の販売時点で基礎塗料に添加され、その後塗料の缶を振る等の様々な手段によって着色剤と水性塗料組成物とが混合される。
【００５３】
本発明の幾つかの実施形態の塗装システムは、所望の効果を達成するための好適な追加の成分として、これらに限定されるものではないが、湿潤剤、フィラー、二酸化チタン、マイカ、炭酸カルシウム、シリカ、酸化亜鉛、粉砕ガラス、アルミニウム三水和物、タルク、三酸化アンチモン、フライアッシュ、及び粘土等の顔料；二酸化チタン粒子、酸化亜鉛粒子、又はリトポン粒子等のポリマーカプセル化顔料粒子又はポリマー部分カプセル化顔料粒子等のポリマーカプセル化顔料；二酸化チタン等の顔料の表面に吸着又は結合するポリマー又はポリマーエマルション；１以上の空隙を有する顔料を含む中空顔料；アミノアルコール及びポリカルボキシレート等の分散剤；界面活性剤；消泡剤；殺生物剤、防カビ剤、殺菌剤、殺藻剤、及びこれらの組合せ等の保存料；流動化剤；レベリング剤；並びに、水酸化物、アミン類、アンモニア、及び炭酸塩類等の付加的な中和剤を含んでいてもよい。
【００５４】
塗料配合物は、ストーマー（ＫＵ）粘度、ＩＣＩ粘度、垂れ（ｓａｇ）、及びレベリング等の種々の特性によって特徴付けることができる。
【００５５】
ストーマー粘度は、容器内（ｉｎ−ｃａｎ）での外観に関与し、一般的に、ストーマー粘度計を用いてクレブス単位（ＫＵ）で測定される。中せん断粘度又はストーマー粘度は、ＡＳＴＭ  Ｄ５６２−０１「ストーマー型粘度計を用いて塗料のクレブス単位（ＫＵ）粘度を測定する標準試験法の一貫性（Ｓｔａｎｄａｒｄ  Ｔｅｓｔ  Ｍｅｔｈｏｄ  Ｃｏｎｓｉｓｔｅｎｃｙ  ｏｆ  Ｐａｉｎｔｓ  Ｍｅａｓｕｒｉｎｇ  Ｋｒｅｂｓ  Ｕｎｉｔ  （ＫＵ）  Ｖｉｓｃｏｓｉｔｙ  Ｕｓｉｎｇ  ａ  Ｓｔｏｒｍｅｒ−Ｔｙｐｅ  Ｖｉｓｃｏｍｅｔｅｒ）」に記載の試験方法により測定した。
【００５６】
ＩＣＩ粘度は、一般的なブラシ及びローラーの適用状態での塗料の粘度を表す。これは、一般的に、ＡＳＴＭ  Ｄ４２８７−００「コーン／プレート粘度計を用いた高せん断粘度の標準試験法（Ｓｔａｎｄａｒｄ  Ｔｅｓｔ  Ｍｅｔｈｏｄ  ｆｏｒ  Ｈｉｇｈ−Ｓｈｅａｒ  Ｖｉｓｃｏｓｉｔｙ  Ｕｓｉｎｇ  ａ  Ｃｏｎｅ／Ｐｌａｔｅ  Ｖｉｓｃｏｍｅｔｅｒ）」に記載の試験方法により１０，０００ｓｅｃ−１で測定した。
【００５７】
中せん断の調整組成物を含む塗料配合物を適用することにより基板上に形成されたフィルムの垂れ特性及びレベリング特性もまた測定した。垂れ値は、ＡＳＴＭ  Ｄ４４００−９９（２００７年再承認）「マルチノッチアプリケーターを用いた塗料の垂れ抵抗の標準試験法（Ｓｔａｎｄａｒｄ  Ｔｅｓｔ  Ｍｅｔｈｏｄ  ｆｏｒ  Ｓａｇ  Ｒｅｓｉｓｔａｎｃｅ  ｏｆ  Ｐａｉｎｔｓ  Ｕｓｉｎｇ  ａ  Ｍｕｌｔｉｎｏｔｃｈ  Ａｐｐｌｉｃａｔｏｒ）」に記載の試験方法に従って測定した。レベリング値は、ＡＳＴＭ  Ｄ４０６２−９９（２００３年再承認）「ドローダウン法による塗料のレベリングの標準試験法（Ｓｔａｎｄａｒｄ  Ｔｅｓｔ  Ｍｅｔｈｏｄ  ｆｏｒ  Ｌｅｖｅｌｉｎｇ  ｏｆ  Ｐａｉｎｔｓ  ｂｙ  Ｄｒａｗ−Ｄｏｗｎ  Ｍｅｔｈｏｄ）」に記載の試験方法に従って測定した。
【００５８】
非限定的な例として、本明細書中に包含される化合物は、高せん断（例えば、ＩＣＩ）粘度の調整組成物を作製するために用いられる。
【００５９】
本開示の目的では、「約」との用語は、プラスマイナス１０％を意味する。
【実施例】
【００６０】
以下の実施例は、本発明の範囲の実施形態を更に説明し、例示する。実施例は単に例示のために提供するものであり、本発明の精神及び範囲から逸脱することのない多くの変形が可能であるため、本発明を限定するものとして解釈されるべきではない。ジイソシアネート反応物を用いた反応のために、有機スズエステル又は有機ビスマスエステル、或いはアミン等の触媒を添加して所望の温度での反応を促進させてもよい。反応は、分岐反応及び副反応の少なくともいずれかを最小化する条件下で行ってもよい。
【００６１】
比較例Ａ
以下のように粘度調整組成物を調製した。窒素入口、攪拌機、ディーン・スタークトラップ、及び凝縮器を備えた５００ｍＬの反応容器へ、４５．１３ｇのＰＥＧ  ８０００（Ｍｎ＝７５４５，０．００６ｍｏｌ）、０．２７ｇのトリメチロールプロパン（ＭＷ＝１３４．１７，０．００２ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、１．１１ｇの１−ドデカノール（ＭＷ＝１８６．３４，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６２】
実施例１
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．２０４ｇのペンタエリトリトール（ＭＷ＝１３６．１７，０．００１５ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、１．１２ｇの１−ドデカノール（ＭＷ＝１８６．３３，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６３】
実施例２
以下のように粘度調整組成物を調製した。窒素入口、攪拌機、ディーン・スタークトラップ、及び凝縮器を備えた５００ｍＬの反応容器へ、４５．１３ｇのＰＥＧ  ８０００（Ｍｎ＝８８００，０．００６ｍｏｌ）、０．２０４ｇのペンタエリトリトール（ＭＷ＝１３６．１７，０．００１５ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、０．９５ｇのドデシルアミン（Ａｒｍｅｅｎ  １２Ｄ）（ＭＷ＝１７９，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６４】
実施例３
以下のように粘度調整組成物を調製した。窒素入口、攪拌機、ディーン・スタークトラップ、及び凝縮器を備えた５００ｍＬの反応容器へ、４５．１３ｇのＰＥＧ  ８０００（Ｍｎ＝８８００，０．００６ｍｏｌ）、０．１０２ｇのペンタエリトリトール（ＭＷ＝１３６．１７，０．０００７ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、１．５１ｇのヘキサメチレンジイソシアネート（ＨＤＩ）（ＭＷ＝１６８．１９，０．００９ｍｏｌ）、及び３滴のＫ−Ｋａｔ  ３４８を添加した。反応物を７５℃で１．５時間撹拌した。この混合物に、０．５３５ｇのドデシルアミン（Ａｒｍｅｅｎ  １２Ｄ）（ＭＷ＝１７９，０．００３ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６５】
実施例４
以下のように粘度調整組成物を調製した。窒素入口、攪拌機、ディーン・スタークトラップ、及び凝縮器を備えた５００ｍＬの反応容器へ、５６．２５ｇのＰＥＧ  ８０００（Ｍｎ＝７３８１．５８，０．００７６ｍｏｌ）、０．０７８ｇのペンタエリトリトール（ＭＷ＝１３６．１５，０．０００６ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．１１ｇのヘキサメチレンジイソシアネート（ＨＤＩ）（ＭＷ＝１６８．１９，０．０１２６ｍｏｌ）、及び３滴のＫ−Ｋａｔ  ３４８を添加した。反応物を７５℃で１．５時間撹拌した。この混合物に、１．４１ｇの１−ドデシルアミン（Ａｒｍｅｅｎ  １２Ｄ）（ＭＷ＝１７９，０．００７６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６６】
実施例５
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．４０４ｇのペンタエリトリトールエトキシレート（ＭＷ＝２７０．０，０．００１５ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、０．９５ｇのドデシルアミン（Ａｒｍｅｅｎ  １２Ｄ）（ＭＷ＝１７９．０，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６７】
実施例６
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．４０４ｇのペンタエリトリトールエトキシレート（ＭＷ＝２７０．０，０．００１０ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、１．６８ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、０．７１４ｇのドデシルアミン（Ａｒｍｅｅｎ  １２Ｄ）（ＭＷ＝１７９．０，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６８】
実施例７
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．１０２ｇのペンタエリトリトール（ＭＷ＝１３６．１５，０．０００７ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、１．５１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、０．５３５ｇのドデシルアミン（Ａｒｍｅｅｎ  １２Ｄ）（ＭＷ＝１７９．０，０．００６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００６９】
実施例８
以下のように粘度調整組成物を調製した。窒素入口、攪拌機、ディーン・スタークトラップ、及び凝縮器を備えた５００ｍＬの反応容器へ、５８．１６ｇのＰＥＧ  ８０００（Ｍｎ＝７６３２，０．００７６ｍｏｌ）、０．２５７ｇのペンタエリトリトールエトキシレート（ＭＷ＝２７０．００，０．００１０ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、１．９２ｇのヘキサメチレンジイソシアネート（ＨＤＩ）（ＭＷ＝１６８．１９，０．０１１４ｍｏｌ）、及び３滴のＫ−Ｋａｔ  ３４８を添加した。反応物を７５℃で１．５時間撹拌した。この混合物に、０．６０ｇの１−デカノール（ＭＷ＝１５８．２８，０．００７６ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００７０】
実施例９
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．２０４ｇのペンタエリトリトール（ＭＷ＝１３６．１７，０．００１５ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、２．０１ｇのヘキサメチレンジイソシアネート（ＨＤＩ）（ＭＷ＝１６８．１９，０．０１２ｍｏｌ）、及び３滴のＫ−Ｋａｔ  ３４８を添加した。反応物を７５℃で１．５時間撹拌した。この混合物に、０．２６８ｇのドデシルアミン（Ａｒｍｅｅｎ  １２Ｄ）（ＭＷ＝１７９，０．００１５ｍｏｌ）、及び０．７１ｇの１−デカノール（ＭＷ＝１５８．２８，０．００４５ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００７１】
実施例１０
以下のように粘度調整組成物を調製した。窒素入口、攪拌機、ディーン・スタークトラップ、及び凝縮器を備えた５００ｍＬの反応容器へ、５２．６４ｇのＰＥＧ  ８０００（Ｍｎ＝８８００，０．００６ｍｏｌ）、０．１０２ｇのペンタエリトリトール（ＭＷ＝１３６．１７，０．０００７ｍｏｌ）、及び３００ｇのトルエンを添加した。反応混合物を、２５０ｒｐｍで攪拌し、１３０℃で０．５ｍＬ／ｍｉｎのＮ２パージで脱水して１２０ｍＬのトルエン／Ｈ２Ｏ混合物を除去した。反応物を７５℃に冷却し、続いて、１．５１ｇのヘキサメチレンジイソシアネート（ＨＤＩ）（ＭＷ＝１６８．１９，０．００９ｍｏｌ）、及び３滴のＫ−Ｋａｔ  ３４８を添加した。反応物を７５℃で１．５時間撹拌した。この混合物に、０．１３４ｇのドデシルアミン（Ａｒｍｅｅｎ  １２Ｄ）（ＭＷ＝１７９，０．０００７ｍｏｌ）、及び０．３６ｇの１−デカノール（ＭＷ＝１５８．２８，０．００２２ｍｏｌ）を加え、反応混合物を７５℃で１時間撹拌した。混合物を冷却し、プラスチックトレーに注いでトルエンを蒸発させた。ポリマーを更に真空オーブン内で乾燥させた。
【００７２】
水性組成物実施例１
実施例１で調製した粘度調整組成物に基づく例示的な粘度調整液組成物を、２５重量％の粘度調整組成物と、１８．５重量％の粘度抑制ブチルカルビトールと、５６．５重量％の水とを混合することにより調製した。
【００７３】
レオロジー調整剤の塗料特性についての試験的実施例
以下の実施例は、アクリルラテックス系の半光沢塗料に組み込まれる本発明の増粘剤を示す。アクリルラテックス塗料中に使用した成分を、表１に示す。本発明の増粘剤及び幾らかの水を差し引いたマスターバッチを、耐久性インペラを備えたディスパーマットＣＶ高せん断分散機を使用して、並べた１ガロン缶に調整した。これを、並べたパイント缶（２４３ｇ）へとデカントした。本発明の各増粘剤を添加し、１００ガロンの配合物と等しくなるように水で再びかさ増しした。本発明の増粘剤においては、混合するために、耐久性インペラを備えたディスパーマットＣＶを使用した。
【００７４】
【表１】
2016530387.tif 000003
＊ＰＶＣ＝２２％，固形成分体積率（Ｖｏｌｕｍｅ  Ｓｏｌｉｄｓ）＝３８％
（表１：Ｏｐｔｉｖｅ  １３０半光沢配合物）
【００７５】
【表２】
2016530387.tif 000004
（表２：実施例１〜実施例８及び比較例のＩＣＩ増粘剤に基づく塗料特性）
【００７６】
表２の実施例は、同量の出発物質を含有するものであった。比較例１は、高ＫＵ寄与且つ適度のＩＣＩ効率の増粘剤を生成した。実施例１〜実施例８は、多価アルコールの寸法及び形状、並びに重合部位の数を３から４に増加させることにより、中せん断（ＫＵ）を調節しながら、ＩＣＩ効率を改善することができることを示している。更に、実施例５〜実施例８は、ポリオールをエトキシ化することにより、ＩＣＩ粘度／ＫＵ粘度のバランスが向上することを示している。
【００７７】
以下の実施例は、ＶＳＲ  １０５０アクリルラテックス系半光沢塗料に組み込まれた本発明の増粘剤の２つの実施例９及び実施例１０を示す。アクリルラテックス塗料に使用される成分を、表３に示す。本発明の増粘剤、ＫＵ増粘剤、及び幾らかの水を差し引いたマスターバッチを、耐久性インペラを備えたディスパーマットＣＶ高せん断分散機を使用して、並べた１ガロン缶に調製した。これを、並べたハーフパイント缶（２４２ｇ）に注いだ。配合した塗料が、ＫＵ粘度が約１００ＫＵ、且つＩＣＩが１．５Ｐｏｉｓｅに達するまで、本発明の増粘剤、及びＫＵ増粘剤を添加した。マスターバッチ、本発明の増粘剤、及びＫＵビルダーからなる各缶を、１００ガロンの配合物と等しくなるように水で再びかさ増しした。本発明の増粘剤においては、混合するために、耐久性インペラを備えたディスパーマットＣＶを使用した。
【００７８】
【表３】
2016530387.tif 000005
ＰＶＣ＝３６％  固形成分体積率（Ｖｏｌｕｍｅ  Ｓｏｌｉｄｓ）＝３８％
（表３：ＶＳＲ  １０５０半光沢配合物）
【００７９】
【表４】
2016530387.tif 000006
（表４：実施例９及び実施例１０のＩＣＩ増粘剤、並びに市販の増粘剤に基づく塗料特性）
【００８０】
表４に記載の実施例は、同量のマスターバッチとＫＵ増粘剤とを含有するものであった。ＫＵ粘度約１００ＫＵ、及びＩＣＩ粘度１．５Ｐｏｉｓｅを達成するために、半光沢塗料中に疎水性修飾ポリエーテルである市販のＡｑｕａｆｌｏｗ  ＮＨＳ−３１０（登録商標）を配合した。この水準に達するために、１．４７ｇ（乾燥）のＡｑｕａｆｌｏｗ  ＮＨＳ−３１０（登録商標）と、０．１５ｇのＫＵビルダーとを用いた。同量のＫＵビルダー０．１５ｇを使用する場合、実施例９の１．２５ｇ又は実施例１０の１．３８ｇを含む塗料は、少ないＩＣＩ増粘剤でＡｑｕａｆｌｏｗ  ＮＨＳ−３１（登録商標）よりも優位な性能を示す。実施例１０のＩＣＩ増粘剤に基づく塗料は、増粘剤がＫＵ粘度上昇に寄与しないことにより、更にＩＣＩ／ＫＵ粘度が優位となる。
【００８１】
本開示は、本発明の精神又は本質的な属性から逸脱することのない他の特定の形態で実施してもよい。従って、本開示の範囲を示すものとしては、前述の明細書ではなく、添付の特許請求の範囲を参照すべきである。前述の説明は、本開示の好ましい実施形態を対象としているが、本開示の精神又は範囲から逸脱することのない他の変形及び修正が当業者に明らかであり、なされ得ることに留意されたい。
【国際調査報告】
2016530387.tif 000007
2016530387.tif 000008